(57)【要約】【課題】カウンターイオンとしての金属触媒を用いることなくカチオン重合性化合物をカチオン重合させることが可能なカチオン系重合開始剤、かかるカチオン系重合開始剤を生成し得るカチオン系重合開始剤の生成方法、かかるカチオン系重合開始剤を用いたポリマーの生成方法、かかるポリマーの生成方法を用いて生成されたセルロースブロック共重合体を提供すること。【解決手段】本発明のカチオン系重合開始剤は、下記一般式（１）で表わされる化合物および下記一般式（２）で表わされる化合物のうちの少なくとも１種を含むものである。なお、各式中、各Ｒ０は、それぞれ独立して、水素原子またはＣＺ３−（ＣＺ２）ｎ１−ＣＯ−で表される置換基を表し、各Ｚは、水素原子を表し、ｎ、ｍは、それぞれ独立して、繰り返し単位の数を示す自然数を表し、ｎ１は、０以上１０以下の整数を表す。2015174921.tif 000012【選択図】なし【特許請求の範囲】
【請求項１】
下記一般式（１）で表わされる化合物および下記一般式（２）で表わされる化合物のうちの少なくとも１種を含むことを特徴とするカチオン系重合開始剤。
【化１】
2015174921.tif 000010
［各式中、各Ｒ０は、それぞれ独立して、水素原子またはＣＺ３−（ＣＺ２）ｎ１−ＣＯ−で表される置換基を表し、各Ｚは、水素原子を表し、ｎ、ｍは、それぞれ独立して、繰り返し単位の数を示す自然数を表し、ｎ１は、０以上１０以下の整数を表す。］
【請求項２】
請求項１に記載のカチオン系重合開始剤の生成方法であって、
セルロースまたは該セルロースのグルコピラノース環上の側鎖が備える水酸基がアセチル化されたものを、無酸素雰囲気下において機械的に破壊することにより、前記一般式（１）で表わされる化合物および前記一般式（２）で表わされる化合物のうちの少なくとも１種を生成することを特徴とするカチオン系重合開始剤の生成方法。
【請求項３】
前記無酸素雰囲気下における前記セルロースの機械的な破壊は、前記セルロースと粉砕子とを容器に加えた後、該容器の内部を前記無酸素雰囲気とし、その後、前記容器を加振することで、前記容器内の前記セルロースに対して機械的エネルギーを付加することにより行われる請求項２に記載のカチオン系重合開始剤の生成方法。
【請求項４】
前記無酸素雰囲気は、酸素分圧が０．２ｋＰａ以下の雰囲気である請求項２または３に記載のカチオン系重合開始剤の生成方法。
【請求項５】
前記無酸素雰囲気における温度は、３０℃以下である請求項２ないし４のいずれか１項に記載のカチオン系重合開始剤の生成方法。
【請求項６】
請求項１に記載のカチオン系重合開始剤を用いたポリマーの生成方法であって、
前記一般式（１）で表わされる化合物および前記一般式（２）で表わされる化合物のうちの少なくとも１種と、カチオン重合性化合物とを、無酸素雰囲気下において混合した後、前記カチオン重合性化合物が液化あるいは気化する温度範囲に設定することを特徴とするポリマーの生成方法。
【請求項７】
前記カチオン重合性化合物は、アルキルビニルエーテルである請求項６に記載のポリマーの生成方法。
【請求項８】
請求項６または７に記載のポリマーの生成方法を用いて生成されるセルロースブロック共重合体であって、
下記一般式（６）で表わされる化合物および下記一般式（７）で表わされる化合物のうちの少なくとも１種であることを特徴とするセルロースブロック共重合体。
【化２】
2015174921.tif 000011
［各式中、各Ｍは、それぞれ独立して、カチオン重合性モノマーがカチオン重合した基を表し、各Ｒ０は、それぞれ独立して、水素原子またはＣＺ３−（ＣＺ２）ｎ１−ＣＯ−で表される置換基を表し、各Ｚは、水素原子を表し、ｎ、ｍ、ｘは、それぞれ独立して、繰り返し単位の数を示す自然数を表し、ｎ１は、０以上１０以下の整数を表す。］
【発明の詳細な説明】
【技術分野】
【０００１】
本発明は、カチオン系重合開始剤、カチオン系重合開始剤の生成方法、ポリマーの生成方法およびセルロースブロック共重合体に関する。
【背景技術】
【０００２】
木質セルロースは、地球上で最大の生物資源であり、再生可能な資源でもある。この木質セルロースを用いたものづくり、特に該セルロースの高機能化及び新機能材料の創製の検討は、持続可能な社会の構築に貢献することができると考えられる。
【０００３】
セルロースはグルコピラノース環がβ−１，４グリコシド結合により連鎖したものであり、水素結合による分子内分子間相互作用により強固な構造を有している。従って、セルロースの主鎖の切断は非常に困難であり、強酸、強塩基、高温高圧等の厳しい条件下においてのみ達成されている。
【０００４】
木質セルロースを真空中で機械的に破壊することにより主鎖のβ−１，４グリコシド結合が均一に切断し、セルロース主鎖末端型ラジカル（以下、「セルロースメカノラジカル」と言うこともある。）が生成すること、このセルロースメカノラジカルがラジカル重合性モノマーの重合を開始し、セルロースブロック共重合体を合成することが知られている。（例えば、特許文献１参照。）。
【０００５】
他方、木質セルロースを真空中で機械的に破壊すると主鎖のβ−１，４グリコシド結合が不均一に切断し、セルロース主鎖末端型アニオンおよびカチオン（セルロースメカノアニオン、セルロースメカノカチオンと呼ぶ）が生成されるが、このセルロースメカノカチオンをカチオン重合の開始剤として用いて、高分子化合物を合成するという報告はなされていない。
【０００６】
ところで、従来のイオン重合は、重合開始剤としてのカウンターイオンの存在が不可欠であり、このカウンターイオンが重合の制御に重要な役割を果たしている。例えば、イソブチルビニルエーテル(IBVE)のカチオン重合では塩化水素またはヨウ化水素付加体にルイス酸となる金属触媒を組み合わせた重合法が報告されている。このような従来のイオン重合では、金属触媒に重金属が含まれている例が多いため金属触媒の除去工程が必要となり、時間と手間を要するという問題があった。また、従来のカチオン重合法は、環境負荷の高い有機溶媒を使用しなければならないという制約がある。更に、従来のカチオン重合法では、生成するポリマーがホモポリマーであるという制限があるため、固体表面の化学修飾には直接的には利用できない。
【先行技術文献】
【特許文献】
【０００７】
【特許文献１】特開２０１３−０４０３１２号公報
【発明の概要】
【発明が解決しようとする課題】
【０００８】
本発明の目的は、カウンターイオンとしての金属触媒を用いることなくカチオン重合性化合物をカチオン重合させることが可能なカチオン系重合開始剤、かかるカチオン系重合開始剤を生成し得るカチオン系重合開始剤の生成方法、かかるカチオン系重合開始剤を用いたポリマーの生成方法、かかるポリマーの生成方法を用いて生成されたセルロースブロック共重合体を提供することにある。また、有機溶媒を使用しない、且つ、ブロックコポリマーを合成することにより直接固体表面を化学修飾するという新規のカチオン重合法を提供することにある。
【課題を解決するための手段】
【０００９】
このような目的は、下記（１）〜（８）に記載の本発明により達成される。
（１）  下記一般式（１）で表わされる化合物および下記一般式（２）で表わされる化合物のうちの少なくとも１種を含むことを特徴とするカチオン系重合開始剤。
【化１】
2015174921.tif 000002
［各式中、各Ｒ０は、それぞれ独立して、水素原子またはＣＺ３−（ＣＺ２）ｎ１−ＣＯ−で表される置換基を表し、各Ｚは、水素原子を表し、ｎ、ｍは、それぞれ独立して、繰り返し単位の数を示す自然数を表し、ｎ１は、０以上１０以下の整数を表す。］
【００１０】
（２）  上記（１）に記載のカチオン系重合開始剤の生成方法であって、
セルロースまたは該セルロースのグルコピラノース環上の側鎖が備える水酸基がアセチル化されたものを、無酸素雰囲気下において機械的に破壊することにより、前記一般式（１）で表わされる化合物および前記一般式（２）で表わされる化合物のうちの少なくとも１種を生成することを特徴とするカチオン系重合開始剤の生成方法。
【００１１】
（３）  前記無酸素雰囲気下における前記セルロースの機械的な破壊は、前記セルロースと粉砕子とを容器に加えた後、該容器の内部を前記無酸素雰囲気とし、その後、前記容器を加振することで、前記容器内の前記セルロースに対して機械的エネルギーを付加することにより行われる上記（２）に記載のカチオン系重合開始剤の生成方法。
【００１２】
（４）  前記無酸素雰囲気は、酸素分圧が０．２ｋＰａ以下の雰囲気である上記（２）または（３）に記載のカチオン系重合開始剤の生成方法。
【００１３】
（５）  前記無酸素雰囲気における温度は、３０℃以下である上記（２）ないし（４）のいずれかに記載のカチオン系重合開始剤の生成方法。
【００１４】
（６）  上記（１）に記載のカチオン系重合開始剤を用いたポリマーの生成方法であって、
前記一般式（１）で表わされる化合物および前記一般式（２）で表わされる化合物のうちの少なくとも１種と、カチオン重合性化合物とを、無酸素雰囲気下において混合した後、前記カチオン重合性化合物が液化あるいは気化する温度範囲に設定することを特徴とするポリマーの生成方法。
【００１５】
（７）  前記カチオン重合性化合物は、アルキルビニルエーテルである上記（６）に記載のポリマーの生成方法。
【００１６】
（８）  上記（６）または（７）に記載のポリマーの生成方法を用いて生成されるセルロースブロック共重合体であって、
下記一般式（６）で表わされる化合物および下記一般式（７）で表わされる化合物のうちの少なくとも１種であることを特徴とするセルロースブロック共重合体。
【化２】
2015174921.tif 000003
［各式中、各Ｍは、それぞれ独立して、カチオン重合性モノマーがカチオン重合した基を表し、各Ｒ０は、それぞれ独立して、水素原子またはＣＺ３−（ＣＺ２）ｎ１−ＣＯ−で表される置換基を表し、各Ｚは、水素原子を表し、ｎ、ｍ、ｘは、それぞれ独立して、繰り返し単位の数を示す自然数を表し、ｎ１は、０以上１０以下の整数を表す。］
【発明の効果】
【００１７】
本発明のカチオン系重合開始剤を用いたポリマーの生成方法によれば、従来のカチオン重合で用いられる、塩化水素等の付加体や、ルイス酸金属触媒が存在しない系でポリマーを生成することができる。そのため、触媒を除去する除去工程を省略することができる。さらに、カチオン重合性化合物を液化あるいは気化させた固相表面反応系中でポリマーが生成されるため、有機溶媒の溶媒を添加することなく、ポリマーを得ることができることから、環境に対する負荷を低減させることができる。また、ブロックコポリマーを合成することにより直接固体表面を化学修飾するという新規のカチオン重合法を提供するができる。
【図面の簡単な説明】
【００１８】
【図１】真空中77Kでの機械的破壊の後、77Kで観測したESRスペクトル（（a）MCC、（ｂ）MCC+IBVE）である。
【図２】FT-IRスペクトル（（a）MCC, (b) Filtrate （MCC-block-PIBVE））である。
【図３】Filtrateの1H-NMRスペクトルである。
【図４】1H-NMRスペクトル（ (A) アセチル化MCC(MCCTA), (B) Filtrate(MCC-block-PIBVE), (C) アセチル化Filtrate）である。
【図５】MCC固体表面から生長したPIBVE鎖：MCC-block-PIBVEの模式図である。
【発明を実施するための形態】
【００１９】
以下、本発明のカチオン系重合開始剤、カチオン系重合開始剤の生成方法、ポリマーの生成方法およびセルロースブロック共重合体について、好適実施形態に基づいて詳細に説明する。
【００２０】
＜カチオン系重合開始剤＞
カチオン系重合開始剤（本発明のカチオン系重合開始剤）は、後述するカチオン系重合開始剤の生成方法において、セルロースに機械的処理を施すことにより生成される、下記一般式（１）で表される化合物および下記一般式（２）で表される化合物のうちの少なくとも１種であることを特徴とする、カチオンを有するセルロースに由来する化合物である。
【００２１】
【化３】
2015174921.tif 000004
［各式中、各Ｒ０は、それぞれ独立して、水素原子またはＣＺ３−（ＣＺ２）ｎ１−ＣＯ−で表される置換基を表し、各Ｚは、水素原子を表し、ｎ、ｍは、それぞれ独立して、繰り返し単位の数を示す自然数を表し、ｎ１は、０以上１０以下の整数を表す。］
【００２２】
このカチオン系重合開始剤を用いて、カチオン重合性モノマーのようなカチオン重合性化合物がカチオン重合することで、ポリマーが生成されるが、そのカチオン重合させる方法については、後述するポリマーの生成方法において説明する。
【００２３】
以下では、まず、前記一般式（１）および前記一般式（２）で表されるカチオン系重合開始剤の生成方法について説明する。
【００２４】
＜カチオン系重合開始剤の生成方法＞
［１］まず、セルロースを用意する。
【００２５】
セルロースとしては、特に限定されないが、例えば、リンターパルプ、バクテリアセルロース（ＢＣ）、微結晶セルロース（ＭＣＣ）等を好適に用いることができるが、木質系セルロース等、その他のセルロースを用いることもできる。
【００２６】
また、セルロースは、グルコピラノース環上の側鎖が備える水酸基がＣＺ３−（ＣＺ２）ｎ１−ＣＯ−で表される置換基で置換されたものであってもよい。なお、本明細書中では、この水酸基が前記置換基で置換されたセルロースも含めて、単に「セルロース」と言うこととする。
このような、セルロースは、下記一般式（５）で表される。
【００２７】
【化４】
2015174921.tif 000005
［式中、Ｒ０は、それぞれ独立して、水素原子またはＣＺ３−（ＣＺ２）ｎ１−ＣＯ−で表される置換基を表し、各Ｚは、水素原子を表し、Ａ、Ｂは、セルロースの主鎖であり、それぞれ下記式（５ａ）で表される繰り返し単位を有する基であり、ｎ１は、０以上１０以下の整数を表す。］
【００２８】
【化５】
2015174921.tif 000006
［式中、各Ｒ０は、それぞれ独立して、水素原子またはＣＺ３−（ＣＺ２）ｎ１−ＣＯ−で表される置換基を表し、各Ｚは、水素原子を表し、ｎ１は、０以上１０以下の整数を表す。］
【００２９】
なお、セルロースを、その水酸基が、ＣＺ３−（ＣＺ２）ｎ１−ＣＯ−で表される置換基のうちＣＨ３−ＣＯ−で表される置換基で置換されたもの、すなわちアセチル化されたものとする場合、セルロースが備える水酸基（グルコピラノース環上の側鎖の水酸基）のアセチル化は、例えば、酢酸および無水トリフルオロ酢酸を添加し、加熱しつつ撹拌することにより行うことができる。
【００３０】
この場合、加熱温度は、４０℃以上７０℃以下であるのが好ましく、加熱時間は５時間以上２０時間以下であるのが好ましい。
【００３１】
［２］次に、セルロースを無酸素雰囲気下において、機械的破壊する。
かかる雰囲気下で、セルロースを破壊することで、破壊されたセルロースにおいて、イオンが生成し、その結果、前記一般式（１）および前記一般式（２）で表されるカチオン系重合開始剤が生成される。
【００３２】
セルロースの機械的破壊は、具体的には、まず、セルロースを容器に入れ、これに粉砕子を加え、真空装置を用いて真空にしたり、不活性ガスと置換したりして、内部が無酸素状態となるようにして該容器を密閉する。
【００３３】
次いで、例えば、容器を液体窒素等の液体中で加振しながら容器内のセルロースに対して機械的エネルギーを付加することで、このセルロースを破壊する。
【００３４】
なお、容器や粉砕子は、容器にあっては、例えば、ガラス製、ステンレス製等の金属容器が好適に用いられ、粉砕子にあっては、例えば、ガラス製、陶製、ジルコニア系等のボールが好適に用いられる。
【００３５】
このような機械的破壊により、セルロースは、前記一般式（５）中の波線１または波線２で示される結合部位においてβ−１、４グリコシド結合がそれぞれ切断して破壊され、その結果、下記一般式（１）または下記一般式（２）で表されるカチオン（セルロースメカノカチオン）、下記一般式（３）または下記一般式（４）で表されるアニオンが生成する。
【００３６】
【化６】
2015174921.tif 000007
［各式中、各Ｒ０は、それぞれ独立して、水素原子またはＣＺ３−（ＣＺ２）ｎ１−ＣＯ−で表される置換基を表し、各Ｚは、水素原子を表し、ｎ、ｍは、それぞれ独立して、繰り返し単位の数を示す自然数を表し、ｎ１は、０以上１０以下の整数を表す。］
【００３７】
そして、これらのうち、前記一般式（１）、前記一般式（２）の主鎖末端型アルキルカチオンは、カチオン重合性化合物のカチオン系重合開始剤として用いられる。
【００３８】
なお、無酸素雰囲気とは、酸素分圧が０．２ｋＰａ以下の雰囲気のことを言い、アルゴンや窒素等の不活性ガス雰囲気とすることが好ましく、真空雰囲気（好ましくは１Ｐａ以下、より好ましくは０．６Ｐａ以下）とすることがより好ましい。また、無酸素雰囲気とする有効な手段としては、前記容器内の酸素を、例えば、凍結−排気−融解により除去する方法（Ｆｒｅｅｚｅ−ｐｕｍｐ−ｔｈａｗ法）が好適に用いられる。
【００３９】
また、セルロースを機械的破壊する際の温度は、３０℃以下に設定されていればよいが、好ましくは−１５０℃以下、より好ましくは液体窒素温度（−１９６℃）以下に設定される。
【００４０】
以上のような工程を経ることで、前記一般式（１）および前記一般式（２）で表されるカチオン系重合開始剤が生成される。
【００４１】
＜カチオン重合性化合物＞
上記のようなカチオン系重合開始剤を用いて、カチオン重合性化合物をカチオン重合させることで、ポリマーが生成されるが、以下、カチオン重合させるべきカチオン重合性化合物について説明する。
【００４２】
カチオン重合性化合物は、カチオン重合性モノマーの他、このカチオン重合性モノマーが重合したカチオン重合性オリゴマーおよびカチオン重合性ポリマー等が挙げられ、これらのうちの１種または２種以上を組み合わせて用いることができる。
【００４３】
カチオン重合性モノマーとしては、特に限定されず、例えば、イソオレフィン、分岐鎖状α−オレフィン、共役オレフィン、二環式オレフィンのようなオレフィン系モノマー、アルキルビニルエーテル、アリールビニルエーテル、官能基置換されたビニルエーテル、ジビニルエーテル、α−置換またはβ−置換されたビニルエーテルのようなビニルエーテル系モノマー、スチレン、α−メチルスチレン、ｐ−メトキシスチレンのようなスチレン系モノマー、Ｎ−ビニルカルバゾールのようなビニル基含有化合物、2-メチレン-ビシクロ[3.1.1]ヘプタン、ビシクロ[2.2.1]ヘプタ-2-エン、2-メチレン-ビシクロ[2.2.1]ヘプタン、ビシクロ[2.2.1]ヘプタ-2,5-ジエンのようなビシクロ化合物および、下記式（Ａ）に挙げられる環状不飽和化合物等が挙げられる。
【００４４】
【化７】
2015174921.tif 000008
【００４５】
なお、イソオレフィンは、ＣＨ2＝ＣＲＲ'で表されるモノマーであり、ＲおよびＲ'は、それぞれ独立して、メチル基、エチル基、ｎ−プロピル基、ｉ−プロピル基、ｔ−ブチル基のようなアルキル基からなり、例えば、イソブテン、イソブチレン、２−メチル−１−ブテン、２−メチル−１−ペンテン、２−エチル−１−ブテン、２、３−ジメチル−１−ブテン、２、３、３−トリメチル−１−ブテン、２,５−ジメチル−１,５-ヘキサジエン等が挙げられる。
【００４６】
分岐鎖状α−オレフィンは、ＣＨ2＝ＣＨＲで表されるモノマーであり、Ｒは分岐鎖状アルキル基（環式アルキルを含む）からなり、例えば、３−メチル−１−ブテン、３−メチル−１−ペンテン、４−メチル−１−ペンテン、４−メチル−１−ヘキセン、６−メチル−１−ヘプテン、アリルシクロヘキサン等が挙げられる。
【００４７】
共役オレフィンとしては、ブタジエン、イソプレン、ピペリレン、１,４−ジメチルブタジエン、トランス−２−メチル−１,３−ペンタジエン、１,２−ジメチレンシクロヘキサン、シクロペンタジエン等が挙げられる。
【００４８】
二環式オレフィンとしては、β−ピネン等が挙げられる。
また、アルキルビニルエーテルは、ＣＨ2＝ＣＨＯＲで表されるモノマーであり、Ｒは、直鎖状、分岐鎖状もしくは環式のアルキル基、または、アラルキル基からなり、例えば、メチルビニルエーテル、エチルビニルエーテル、ｎ−プロピルビニルエーテル、ｎ−ブチルビニルエーテル、イソ−プロピルビニルエーテル、イソ−ブチルビニルエーテル、ｔ−ブチルビニルエーテル、シクロヘキシルビニルエーテル、ベンジルビニルエーテル等が挙げられる。
【００４９】
アリールビニルエーテルは、ＣＨ2＝ＣＨＯＲ'で表されるモノマーであり、Ｒ'はフェニル基、置換フェニル基、ナフチル基、または（置換基が低級アルキル，ハロゲンである）置換ナフチル基からなり、例えば、フェニルビニルエーテル、パラートリルビニルエーテル、ナフチルビニルエーテル等が挙げられる。
【００５０】
官能基置換されたビニルエーテルは、ＣＨ2＝ＣＨＯＸで表されるモノマーであり、Ｘはヘテロ原子（例えば、ハロゲン、シリコン等）に結合されたアルキル基もしくはアリール基、または、エーテル、エステルまたはアミン誘導基を有するアルキル基もしくはアリール基からなり、例えば、パラ−アニシルビニルエーテル、２−クロロエチルビニルエーテル、ＣＨ2＝ＣＨＯＣＨ2ＣＨ2Ｏ2ＣＣＨ3、ＣＨ2＝ＣＨＯＣＨ2ＣＨ2Ｏ2ＣＣ6Ｈ5、ＣＨ2＝ＣＨＯＣＨ2ＣＨ2Ｏ2ＣＣ（ＣＨ3）＝ＣＨ、ＣＨ2＝ＣＨＯＣＨ2ＣＨ2Ｏ2ＣＣＨ＝ＣＨ2、ＣＨ2＝ＣＨＯＣＨ2ＣＨ2Ｏ2ＣＣＨ＝ＣＨＣ6Ｈ5、ＣＨ2＝ＣＨＯＣＨ2ＣＨ2Ｏ2ＣＣＨ＝ＣＨＣＨ＝ＣＨＣＨ3、ＣＨ2＝ＣＨＯＣＨ2ＣＨ2Ｏ（ＣＨ2ＣＨ2Ｏ）nＣ2Ｈ5、ＣＨ2＝ＣＨＯＣＨ2ＣＨ2ＯＣ6Ｈ5、ＣＨ2＝ＣＨＯＣＨ2ＣＨ2ＣＨ（ＣＯ2Ｃ2Ｈ5）2、ＣＨ2＝ＣＨＯＣＨ2ＣＨ2Ｃ（ＣＯ2Ｃ2Ｈ5）3、ＣＨ2＝ＣＨＯＣＨ2ＣＨ2ＯＣ6Ｈ4−Ｐ−Ｃ6Ｈ4−Ｐ−ＯＣＨ3、ＣＨ2＝ＣＨＯＣＨ2ＣＨ2Ｏ（ＣＨ2ＣＨ2Ｏ）nＣ6Ｈ4−Ｐ−Ｃ6Ｈ4−ｐ−ＯＣＨ3等が挙げられる。
【００５１】
ジビニルエーテルは、ＣＨ2＝ＣＨＯＨＣ＝ＣＨ2およびＣＨ2＝ＣＨＯＸＯＣＨ＝ＣＨ2で表されるモノマーであり、Ｘは、−（ＣＨ2）n−、−（ＣＨ2ＣＨ2Ｏ）nＣＨ2ＣＨ2−、−ＣＨ2ＣＨ2ＯＣ（ＣＨ3）2Ｃ6Ｈ4Ｃ（ＣＨ3）2ＯＣＨ2ＣＨ2−等からなり、ｎは、例えば、１から１２の整数である。
【００５２】
α−置換されたビニルエーテルは、ＣＨ2＝ＣＲ'ＯＲで表されるモノマーであり、Ｒは、１２以下の炭素数を有する直鎖状、分岐鎖状、または環状をなすアルキル基であり、Ｒ'は、α−メチルエチルビニルエーテルのような１２以下の炭素数を有するアルコキシル基または塩素である。
【００５３】
さらに、β−置換されたビニルエーテルは、Ｒ'ＣＨ＝ＣＨＯＲで表されるモノマーであり、Ｒは、１２以下の炭素数を有する直鎖状、分岐鎖状、または環式をなすアルキル基であり、Ｒ'はβ−メチルエチルビニルエーテルのような１２以下の炭素数を有するアルコキシル基または塩素である。
【００５４】
これらの中でも、カチオン重合性モノマーは、アルキルビニルエーテルであることが好ましい。前記一般式（１）および前記一般式（２）で表されるカチオン系重合開始剤によれば、アルキルビニルエーテルを優れた反応性をもって重合させることができるため、ポリアルキルビニルエーテルを確実に生成させることができる。
【００５５】
以上のようなカチオン重合性化合物を、前記一般式（１）および前記一般式（２）で表されるカチオン系重合開始剤を用いたポリマーの生成方法により、重合させることで、ポリマーを得ることができる。
【００５６】
以下、このポリマーの生成方法について説明する。
＜ポリマーの生成方法＞
ポリマーの生成は、無酸素雰囲気下において、前記一般式（１）および前記一般式（２）で表されるカチオン系重合開始剤のうちの少なくとも１種と、カチオン重合性化合物とを混合した後、カチオン重合性化合物が固体として存在できる温度未満、すなわちカチオン重合性化合物が気化あるいは液化する温度範囲に設定することにより行われる。
【００５７】
このポリマーの生成は、具体的には、まず、前記工程［２］において、前記一般式（１）および前記一般式（２）で表されるカチオン系重合開始剤が生成された容器内に、カチオン重合性化合物を入れ、その後、内部が無酸素状態となるようにした後、該容器を密閉する。前記容器内の酸素を除去する方法としては、例えば、凍結−排気−融解により除去する方法（Ｆｒｅｅｚｅ−ｐｕｍｐ−ｔｈａｗ法）が好適に用いられる。次いで、例えば、振とう器等を用いて加振することにより、カチオン重合性化合物とメカノカチオン系重合開始剤とを接触させる。
【００５８】
これにより、前記一般式（１）および前記一般式（２）で表されるカチオン系重合開始剤が重合開始剤として機能して、カチオン重合性化合物がカチオン重合し、その結果、下記一般式（６）および下記一般式（７）で表させるポリマー（本発明のセルロースブロック共重合体）が生成される。
【００５９】
このようなポリマーの生成方法によれば、従来のカチオン重合で用いられる、塩化水素等の付加体や、ルイス酸金属触媒が存在しない系でポリマーを生成することができる。そのため、触媒を除去する除去工程を省略することができる。さらに、不均一反応系(固相体表面反応)であるため有機溶媒の溶媒を添加することなく、ポリマーを得ることができることから、環境に対する負荷の小さい（有機溶媒の使用が省略された）重合方法であると言える。また、セルロース固体表面に生成したカチオン系重合開始剤（セルロースメカノカチオン）が重合を開始するとともにブロック共重合体を生成するためセルロース固体表面の化学修飾となっている。
【００６０】
【化８】
2015174921.tif 000009
［各式中、各Ｍは、それぞれ独立して、カチオン重合性モノマーがカチオン重合した基を表し、各Ｒ０は、それぞれ独立して、水素原子またはＣＺ３−（ＣＺ２）ｎ１−ＣＯ−で表される置換基を表し、各Ｚは、水素原子を表し、ｎ、ｍ、ｘは、それぞれ独立して、繰り返し単位の数を示す自然数を表し、ｎ１は、０以上１０以下の整数を表す。］
【００６１】
なお、無酸素雰囲気とは、酸素分圧が０．２ｋＰａ以下の雰囲気のことを言い、アルゴンや窒素等の不活性ガス雰囲気とすることが好ましく、真空雰囲気（好ましくは１Ｐａ以下、より好ましくは０．６Ｐａ以下）とすることがより好ましい。また、無酸素雰囲気とする有効な手段としては、前記容器内の酸素を、例えば、凍結−排気−融解により除去する方法（Ｆｒｅｅｚｅ−ｐｕｍｐ−ｔｈａｗ法）が好適に用いられる。
【００６２】
また、カチオン重合性化合物を気化させる際の温度は、３０℃以下に設定されていればよいが、好ましくは−１５０℃以下、より好ましくは液体窒素温度（−１９６℃）以下に設定される。
【００６３】
なお、前記一般式（６）および前記一般式（７）で表させるポリマーの生成確認は、例えば、フーリエ変換赤外分光光度計（ＦＴ−ＩＲ）、水素原子の核磁気共鳴（Ｈ−ＮＭＲ）を用いた公知の化学種同定方法により行うことができる。
【００６４】
また、本実施形態では、予め、セルロースを機械的破壊することで、前記一般式（１）および前記一般式（２）で表されるカチオン系重合開始剤を生成させ、その後、カチオン重合性化合物を添加してポリマーを得る場合について説明したが、このような場合に限定されず、例えば、セルロースの機械的破壊とポリマーの生成とをほぼ同時に行うようにしてもよい。
【００６５】
このようにセルロースの機械的破壊とポリマーの生成とをほぼ同時に行う方法としては、例えば、セルロースとカチオン重合性化合物とを混合し、無酸素雰囲気下において、雰囲気の温度をカチオン重合性化合物が固体として存在できる温度未満に設定した後、セルロースを機械的破壊する方法が挙げられる。
【００６６】
具体的には、セルロースとカチオン重合性化合物とを同じ容器に入れ、これらに粉砕子を加え、その後、容器の内部を無酸素雰囲気下として容器を密閉した後、例えば、容器を液体窒素中に浸漬し、振とう器等を用いて加振しながら容器内のセルロースに対して機械的エネルギーを付加することでセルロースを破壊する方法が挙げられる。
【００６７】
かかる方法によれば、前記一般式（１）および前記一般式（２）で表されるカチオン系重合開始剤を分離・採取することなく、ワンポットで前記一般式（６）および前記一般式（７）で表させるポリマーを連続的に製造することができる。
【００６８】
上記のようにして、前記一般式（６）および前記一般式（７）で表させるポリマーを得ることができる。なお、得られたポリマーは、ソックスレー抽出法のような抽出法を用いて、分級するようにしてもよい。
【００６９】
以上、本発明のカチオン系重合開始剤、カチオン系重合開始剤の生成方法、ポリマーの生成方法およびセルロースブロック共重合体について説明したが、本発明は、これらに限定されるものではない。
【００７０】
例えば、本発明のカチオン系重合開始剤には、同様の機能を発揮し得る、任意の成分が添加されていてもよい。
【００７１】
また、本発明のカチオン系重合開始剤の生成方法および本発明のポリマーの生成方法には、任意の目的の工程が１または２以上追加されてもよい。
【実施例】
【００７２】
以下、本発明を具体的な実施例および比較例に基づいて詳細に説明するが、本発明はこれに限定されるものではない。
【００７３】
（実施例１）
木質セルロースとして微結晶セルロース(MCC; 1ｇ)を硝子製粉砕子(直径7mm)が入っている硝子製ボールミル容器に入れ、真空ラインに接続し、100℃、6時間の条件で真空(1Pa)乾燥し、真空に保持した。
【００７４】
次いで、イソブチルビニルエーテル(IBVE)を真空ライン内でfreeze-pump-thew法を行い溶存気体を除去し、真空蒸留を行った後、IBVE(0.2ml)をガラス製ボールミルに導入した。この後、溶融封止し、ガラス製ボールミルを真空ラインから切り離し、振動型ボールミル装置にセット、ガラス製ボールミルを液体窒素中で24時間機械的粉砕を行った。
【００７５】
次いで、粉砕試料を77Kで電子スピン共鳴装置（ESR、Bruker EMX Plus）で観測した。その結果、予め測定したMCC主鎖末端型のラジカルのスペクトル(図1(a))と同一のスペクトルが得られた(図1(b))。
【００７６】
これは、生成しているセルロースメカノカチオンは電子スピンを持っていないためESRでは検知されないためである。一方、メカノラジカルが観測されたことはセルロース主鎖が機械的破壊により切断されたことを示しているとともに、MCCメカノラジカルはIBVEのカチオン重合には関与していないことを示している。
【００７７】
次いで、硝子製ボールミルから試料を取り出し、40℃で5時間真空乾燥し、未反応のIBVEを除去した。さらに、ソックスレー抽出器(溶媒：クロロホルム)で24時間洗浄し、透明濾液を得た。透明濾液からクロロホルムを蒸発させた試料(膜状)を50℃で真空乾燥し、Filtrateとした。
【００７８】
次いで、KBr法を用いてFiltrateのFT-IRを観測した。Filtrateのスペクトル(図2(b))にはメチル基（CH3;2851, 2954 cm-1）、メチレン基(CH2;2918, 2851 cm-1), エーテル結合(-O-; 1150-1029 cm-1)による吸収ピークが観測された。また、FiltrateにはMCCのFT-IRスペクトルの吸収ピーク（図2(a)矢印）に対応するピーク(図2(b)矢印)も観測されている。
【００７９】
この結果は、Filtrate試料では、MCCとPIBVEとが化学的に結合しブロック共重合体(MCC-block-PIBVE)が生成していることを示している。
【００８０】
また、Filtrateをd-クロロホルムに溶解した、1H-NMRによる観測(図3)では、ポリIBVEのa-H: 1.60 ppm, b-H:3.49 ppm, c-H: 3.177 ppm, d-H:1.79 ppm, e-H: 0.900 ppm)が観測された。
【００８１】
以上のことから、MCCメカノカチオンがIBVEの重合を開始し、ポリイソブチルビニルエーテルが得られたことを示している。
【００８２】
（実施例２）
まず、木質セルロースとして微結晶セルロース(MCC) 1ｇを硝子製粉砕子(直径7mm)が入っている硝子製ボールミル容器に入れ、真空ラインに接続し、100℃、6時間の条件で真空(1Pa)乾燥し、真空に保持した。
【００８３】
次いで、イソブチルビニルエーテル(IBVE)を真空ライン内でfreeze-pump-thew法を行い溶存気体を除去し、真空蒸留を行った後、IBVE(0.2ml)をガラス製ボールミルに導入した。この後、溶融封止し、ガラス製ボールミルを真空ラインから切り離し、振動型ボールミル装置にセット、ガラス製ボールミルを室温で24時間機械的粉砕を行った。
【００８４】
次いで、硝子製ボールミルから試料を取り出し、40℃で5時間真空乾燥し、未反応のIBVEを除去した。さらに、ソックスレー抽出器(溶媒：クロロホルム)で24時間洗浄し、透明な濾液を得た。透明濾液からクロロホルムを蒸発させた試料(膜状)を50℃で真空乾燥し、Filtrateとした。
【００８５】
KBr法を用いてFiltrate のFT-IRを観測した結果、図2(b)と同一のスペクトルが得られた。
また、Filtrateの1H-NMRスペクトルは図3と同じであった。
【００８６】
以上のことから、Filtrate試料はMCCとPIBVEが化学的に結合したMCC-block-PIBVEが生成していることを示している。MCCの機械的破壊により生成した新鮮表面に捕捉されているMCCメカノカチオンが室温でもIBVEの重合を開始し、表面からカチオン重合で成長したPIBVE鎖を生成した。
【００８７】
すなわち、MCC-block-PIBVEのPIBVE鎖がMCC微粒子表面を覆い、結果的にPIBVE鎖によるMCC微粒子表面の化学修飾が成されたことを示している。
【００８８】
（実施例３）
実施例2と同じ手法でIBVE存在下MCCを真空中室温で24時間粉砕、その後、クロロホルムによるソックスレー抽出を行い、透明な濾液を得た。これを真空乾燥し、Filtrate試料とした。
【００８９】
このFiltrate試料のFT-IRスペクトルは図2(b)同じであった。また、1H-NMRスペクトル(図4(b);ｘ軸：6〜0.15ppm)は、図3ｘ軸の同じ範囲(6〜0.15ppm)で同一であった。
【００９０】
実施例2と同じく、Filtrateのクロロホルム溶液は透明であったが、MCCはクロロホルムに不溶であるため、Filtrateクロロホルム溶液にはMCCは存在しないと考えられる。しかし、クロロホルム溶液を蒸発させ、真空乾燥させたFiltrateのFT-IRスペクトルには、セルロースに起因する吸収ピーク(図2(b)矢印)が観測された。
【００９１】
これは、MCC表面に存在するMCCメカノカチオンがIBVEから電子を対で獲得し、MCCとIBVEカチオンとの間に炭素-炭素結合が生成し、IBVEのカチオン成長末端がカチオン重合を進行させ、MCC-block-PIBVEを合成したと考えられる。
【００９２】
ところで、MCCメカノラジカルによるMMAのラジカル重合を開始し、MCC微粒子表面からPMMAが成長し、MCC-block-PMMAが合成され、微粒子表面がMCC-block-PMMAのPMMA鎖により化学修飾されたこと、MCC-block-PMMAによる表面化学修飾MCC微粒子はクロロホルムに分散し、その微粒子径は動的光散乱法により52nmであること、この表面化学修飾MCCナノ粒子径は可視光の波長以下であるため分散液は透明であったことが報告されている(非特許文献：M. Sakaguchi, T. Ohura, T. Iwata, and Y. Enomoto-Rogers, “Nano cellulose particles covered with block copolymer of cellulose and methyl methacrylate produced by solid mechano chemical polymerization”, Polymer Degradation and Stability, 97, 257-263 (2012))。
【００９３】
このことからFiltrateクロロホルム濾液は透明であるが、そこにはMCC-block-PIBVEで表面化学修飾されたMCCナノ粒子が存在していることが示唆される。このことは、FT-IRデータが示している。
【００９４】
一般的に、MCCはd-クロロホルムに溶解しないので、MCCを構成するグリコピラノース環上の6個のHによるピークは溶液の1H-NMRでは観測されない。したがって、Filtrateの1H-NMRスペクトル(図３および図4(b))にはグリコピラノース環上の6個のHによるピークは検出されていない。
【００９５】
そこで、FiltrateのMCCをアセチル化しクロロホルムに可溶な化合物に変化させるために、無水トリフルオロ酢酸、酢酸混合溶液を用い50℃で12時間の条件で反応させた。得られたFiltrateのアセチル化試料（TACMCC）の1H-NMRスペクトルを図4(A)に示す。グルコピラノース環上の6個のH（1-H: 4.42 ppm, 2-H: 4.79 ppm, 3-H: 5.07 ppm, 4-H: 4.71 ppm, 5-H: 3.54 ppm, 6-H: 4.38 ppm, 6’-H: 4.07 ppm）が観測されている。
【００９６】
一方、Filtrate 試料をd-クロロホルムに分散(透明分散液)させ、1H-NMRを観測すると図4(B)のスペクトルが得られた。このスペクトルはポリイソブチルビニルエーテル（PIBVE）に起因する-CH2, a: 1.599 ppm, -CH, b: 3.49 ppm, -CH2, c: 3.17 ppm, -CH, d: 1.79 ppm, -CH3, e: 0.900 ppmのピークが観測される。しかしながら、MCCナノ粒子が固体であるためMCCのグリコピラノース環上の6個のHによるピークは観測されない。
【００９７】
Filtrate(7.3 mg)を無水トリフルオロ酢酸(0.91 g)、酢酸(0.36 g)の混合溶液中に入れ50℃で12時間アセチル化し、濃褐色の溶液が得られた。エバポレーターで濃縮後、風乾、さらに、5時間真空乾燥して褐色の固体を得た。これをアセチル化MCC-block-PIBVEとした。
【００９８】
アセチル化MCC-block-PIBVE試料をd-クロロホルムに溶解し、1H-NMRを観測し、図4(C)を得た。アセチル化前には観測されなかったグルコピラノース環上の6個のH（1-H: 4.42 ppm, 2-H: 4.80 ppm, 3-H: 5.07 ppm, 4-H: 3.71 ppm, 5-H: 3.55 ppm, 6-H: 4.38 ppm, 6’-H: 4.07 ppm）が観測されている。このことは、MCC-block-PIBVEが合成されていることを示している。
【００９９】
すなわち、MCCメカノカチオンが、IBVEのカチオン重合を開始し、MCC-block-PIBVEが生成するとともにMCCナノ粒子表面がMCC-block-PIBVEのPIBVE鎖により化学修飾されたことを意味する(図5)。
【０１００】
また、これはカウンターイオンが存在しないフリーのMCCメカノカチオンがIBVEの重合を開始し、ブロック共重合体を生成したことを意味しており、MCC-block-PIBVEが新規の化合物であるとともに新規のカチオン重合機構によって合成されたといえる。
【０１０１】
GPC測定によりアセチル化MCC-block-PIBVEの分子量は、Mw = 8.23  104 g/mol, Mn = 2.90  104 g/mol, Mw/Mn = 1.82と求められた。
【図１】
2015174921.tif 000013
【図２】
2015174921.tif 000014
【図３】
2015174921.tif 000015
【図４】
2015174921.tif 000016
【図５】
2015174921.tif 000017